(57)【要約】【課題】空気清浄機に使用される脱臭フィルターにおいて、低圧損で、高い脱臭性能を確保する脱臭フィルターを提供することを目的とする。【解決手段】水熱合成で熟成したシリカゲル粉末を混抄した混抄紙３を積層接着したコルゲーション基材２からなり、水洗することによって、脱臭能力回復を狙った脱臭フィルター１としたものであり、混抄紙３でコルゲーション基材２の開口部６を風路７として形成することができ、吸着剤層の厚みが小さいため開口部６を吸着剤５が塞ぐことがなく、コルゲーション基材２の開口部６の周囲に、風路７の障害にならずに必要な吸着剤量を確保でき、水のみで洗浄することでも、洗浄排水による環境負荷の低減を図ることと、洗浄後乾燥によっての吸着剤４の劣化を防ぐという作用を有する。【選択図】図１
2008036191.tif 000002
【特許請求の範囲】
【請求項１】
水熱合成で熟成したシリカゲル粉末を混抄した混抄紙を積層接着したコルゲーション基材からなり、水洗することによって、脱臭能力回復を狙った脱臭フィルター。
【請求項２】
水熱合成で熟成したシリカゲルの表面積が５００ｍ2／ｇ以上である請求項１の脱臭フィルター。
【請求項３】
吸着剤として、活性炭を含む請求項１または２記載の脱臭フィルター。
【請求項４】
吸着剤として、ゼオライト、および活性アルミナを含む請求項１〜３いずれかに記載の脱臭フィルター。
【請求項５】
光触媒を混抄紙に混抄した請求項１〜４いずれかに記載の脱臭フィルター。
【発明の詳細な説明】
【技術分野】
【０００１】
本発明は、空間内の空気環境を清浄に保つ空気清浄機にて使用する脱臭フィルターに関する。
【背景技術】
【０００２】
従来、この種の脱臭フィルターは、格子状の枠体に、接着剤で活性炭を添着したものが知られている（例えば、特許文献１参照）。
【０００３】
以下、その脱臭フィルターについて図５を用いて説明する。
【０００４】
図に示すように脱臭フィルター１０２は、格子枠１０１と、この格子枠１０１の壁面に添着する活性炭１０３からなっている。
【０００５】
この脱臭フィルター１０２は活性炭１０３を使用しているため、一定期間の脱臭運転で活性炭の脱臭性能が低下し、脱臭フィルターを新たに交換する必要があった。
【０００６】
また、他の従来例（例えば、特許文献２参照）では、活性炭、および多孔性を有する二酸化ケイ素及び金属酸化物を含む吸着剤を洗剤または石鹸を含む水で洗浄することで、吸着性能を回復している。
【０００７】
この吸着剤の吸着性能の回復では、洗浄する際に、洗剤または石鹸を含む水で洗浄する必要があった。
【特許文献１】特公平７−８３８１４号公報（図５）
【特許文献２】特許第３２２１６５７号公報
【発明の開示】
【発明が解決しようとする課題】
【０００８】
このような従来の脱臭フィルターでは、活性炭等の吸着剤の量を増加させて脱臭性能の維持能力を高めるという解決策がとられていたが、吸着剤の量を増加させると、圧力損失が高くなるという課題があり、圧力損失を増加させずに脱臭性能を向上させることが要求されている。
【０００９】
また、洗浄による脱臭性能を回復する方法では、洗剤や石鹸を含む水で洗浄するため、洗浄後の排水処理の必要があり、さらに吸着剤として、多孔性を有するシリカゲルを用いた時、洗浄後の乾燥で、シリカゲルが劣化し表面積が低下し、脱臭性能が低下したり、乾燥時にシリカゲルが割れて粒度が小さくなることにより、シリカゲルが脱落するという課題があった。
【００１０】
本発明は、このような従来の課題を解決するものであり、圧力損失を上げることなく脱臭性能を向上させるとともに、安価に製造できる脱臭フィルターを提供することを目的としている。
【００１１】
また、洗剤および石鹸水を利用せず、水のみで洗浄することにより、洗浄排水による環境負荷の低減を図ることと、洗浄後の乾燥による脱臭能力の低下を防ぎ、吸着剤の脱落を防ぐことのできる脱臭フィルターを提供することを目的としている。
【課題を解決するための手段】
【００１２】
本発明の脱臭フィルターは上記目的を達成するために、水熱合成で熟成したシリカゲル粉末を混抄した混抄紙で、コルゲーション基材を形成してなる通風路を形成したものである。
【００１３】
この手段により、１ｍｍ以下の厚みの混抄紙でコルゲーション基材の開口部を風路として形成することができ、吸着剤層の厚みが小さいため開口部を吸着剤が塞ぐことがなく、コルゲーション基材の開口部の周囲に、風路の障害にならずに必要な吸着剤量を確保でき、脱臭性能の向上と圧力損失の低減をともに達成させることができる。また、水のみで洗浄することにより、洗浄排水による環境負荷の低減を図ることと、洗浄後乾燥による脱臭能力の低下を防ぎ、吸着剤の脱落を防ぐことのできる脱臭フィルターが得られる。
【００１４】
また、本発明の脱臭フィルターは上記目的を達成するために、水熱合成で熟成した後のシリカゲルの表面積が５００ｍ2／ｇ以上としたものである。
【００１５】
これにより、脱臭性能を向上させることができ、また、水のみで洗浄することにより、洗浄排水による環境負荷の低減を図ることと、洗浄後乾燥による脱臭能力の低下を防ぎ、吸着剤の脱落を防ぐことのできる脱臭フィルターが得られる。
【００１６】
また他の手段は、吸着剤として活性炭を含むこととしたものである。
【００１７】
これにより、シリカゲルのみでは吸着に不得手な有機成分臭を脱臭でき、また、水のみで洗浄することにより、洗浄排水による環境負荷の低減を図ることと、洗浄後乾燥による脱臭能力の低下を防ぎ、吸着剤の脱落を防ぐことのできる脱臭フィルターが得られる。
【００１８】
また他の手段は、吸着剤としてゼオライト、および活性アルミナを含むこととしたものである。
【００１９】
これにより、水のみで洗浄することにより、洗浄排水による環境負荷の低減を図ることと、洗浄後乾燥による脱臭能力の低下を防ぎ、吸着剤の脱落を防ぐことのできる脱臭フィルターが得られる。
【００２０】
また他の手段は、光触媒を含むこととしたものである。
【００２１】
これにより、フィルターを水洗後、天日で乾燥することにより、水洗によって洗浄できなかった一部の臭気成分を分解し、洗浄後乾燥による脱臭能力の低下を防ぐことのできる脱臭フィルターが得られる。
【発明の効果】
【００２２】
本発明によれば、脱臭性能の向上と圧力損失の低減をともに達成させることができる脱臭フィルターを提供できる。
【００２３】
また、水のみで洗浄することにより、洗浄排水による環境負荷の低減を図ることと、洗浄後乾燥による脱臭能力の低下を防ぎ、吸着剤の脱落を防ぐことのできる脱臭フィルターを提供できる。
【発明を実施するための最良の形態】
【００２４】
本発明の請求項１記載の発明は、水熱合成で熟成したシリカゲル粉末を混抄した混抄紙を積層接着したコルゲーション基材からなり、水洗することによって、脱臭能力回復を狙った脱臭フィルターとしたものであり、１ｍｍ以下の厚みの混抄紙でコルゲーション基材の開口部を風路として形成することができ、吸着剤層の厚みが小さいため開口部を吸着剤が塞ぐことがなく、コルゲーション基材の開口部の周囲に、風路の障害にならずに必要な吸着剤量を確保でき、水のみで洗浄することにより、洗浄排水による環境負荷の低減を図ることと、洗浄後乾燥によっての吸着剤の劣化を防ぐという作用を有する。
【００２５】
また、水熱合成で熟成したシリカゲルの表面積が５００ｍ2／ｇ以上であるシリカゲルを使用したものであり、高い脱臭性能を確保することができる。
【００２６】
また、光触媒を含むこととしたものであり、脱臭フィルターを水洗後、天日で乾燥することにより、水洗によって洗浄できなかった一部の臭気成分を分解し、洗浄後乾燥による脱臭能力の低下を防ぐことのできる。
【００２７】
以下、本発明の実施の形態について図面を参照しながら説明する。
【００２８】
（実施の形態１）
図１〜図３に示すように、吸着剤４として、水熱合成で熟成したシリカゲル粉末（富士シリシア化学（株）製：品名ＲＤＨ）を５０重量部以上混抄した混抄紙３を接着剤５を介して積層接着しコルゲーション基材２を形成し、前記コルゲーション基材２を脱臭フィルター１とするものであり、脱臭フィルター１を水道水中に３０分間浸漬した後、天日で乾燥して脱臭フィルターの再生を図ったものである。
【００２９】
吸着剤の性能について、６４リットルのアクリルボックス内で、タバコを１〜５本燃焼し、この中に吸着剤１０ｇを設置し３０分間の臭気除去性能をガステック（株）製の検知管を使用して測定した。その結果では、図４に示すように、水熱合成で熟成したシリカゲルは、家庭内の重要な臭気成分であるアンモニアやアセトアルデヒドに対し、高吸着タイプのヤシ殻活性炭と比較し吸着性能が高い。
【００３０】
上記構成において、吸着剤４を混抄した混抄紙３が、コルゲーション基材２の開口部６が作る風路７の周囲沿って形成され、混抄紙３の厚みが小さいため開口部６を活性炭が塞ぐことがなく、コルゲーション基材２の開口部６の周囲に、最も風路７の障害にならずに必要な吸着剤量を確保でき脱臭性能の向上と圧力損失の低減をともに達成させることができる。
【００３１】
更に、シリカゲルはヤシ殻活性炭と比較し、細孔内に水が浸透し易いため水洗が容易で、水道水の水洗で充分に吸着性能が復活し、洗剤等を敢えて使用する必要がなく、水熱合成で熟成したシリカゲルは、高い吸着性能とあいまって、高性能の脱臭フィルターを得ることができる。
【００３２】
また、通常のシリカゲルは、水に浸漬すると、割れて微細化したり、水洗乾燥を繰り返すと、表面積の低下が見られるのに対し、水熱合成で熟成したシリカゲルは、割れや、面積の低下がなく、本発明に適した脱臭フィルターを構成することができる。
【００３３】
また、実施の形態１では、水洗に水道水を用いたが、洗剤を含んだ洗剤水を用いても良く、その作用効果に差異を生じない。
【００３４】
（実施の形態２）
吸着剤として、水熱合成で熟成したシリカゲルの表面積が５００ｍ2／ｇ以上であるシリカゲル粉末（富士シリシア化学（株）製：品名ＲＤ−１）を使用したものであり、図４に示すように、水熱合成で熟成したシリカゲルは、高い脱臭性能を確保することができる。
【００３５】
（実施の形態３）
吸着剤として活性炭を含むこととしたものであり、これにより、シリカゲルのみでは吸着に不得手な有機成分臭、例えばスチレンモノマーを吸着でき、高い脱臭性能を確保することができる。
【００３６】
（実施の形態４）
吸着剤としてゼオライト、および活性アルミナを含むこととしたものであり、図４に示すように、一部のゼオライト（東ソー（株）製：品名ＨＳＺ−８９０Ｈ）では、高い脱臭性能を確保することができ、さらにゼオライト、および活性アルミナは細孔内に水が浸透し易いため水洗が容易で、、水道水の水洗で充分に吸着性能が復活し、洗剤等を敢えて使用する必要がなく、水に浸漬しても割れて微細化したり、水洗乾燥を繰り返しても面積積の低下がなく、洗浄後乾燥による脱臭能力の低下を防ぎ、本発明に適した脱臭フィルターを構成することができる。
【００３７】
（実施の形態５）
吸着剤と同時に光触媒を混抄紙に混抄したものであり、脱臭フィルターを水洗後、天日で乾燥する時こ、水洗によって洗浄できなかった一部の残留臭気成分を分解し、洗浄後乾燥による脱臭能力の低下を防ぐことのでき、また、光触媒として作用させる上でも、吸着された臭気成分が、水洗によって大部分除去されているため、臭気成分によって、光触媒が覆われてしまうといった触媒負荷が少なく、効率的に光触媒を作用することのできる脱臭フィルターを構成することができる。
【産業上の利用可能性】
【００３８】
圧力損失が少ない脱臭フィルターであるので、送風装置を内装した空調機器の全般に使用が可能である。
【図面の簡単な説明】
【００３９】
【図１】本発明の第１の実施の形態の脱臭フィルターの構成図
【図２】同脱臭フィルターの混抄紙の断面図
【図３】同脱臭フィルターのコルゲーション部分の開口部の断面図
【図４】各吸着剤のタバコ臭除去率性能比較の図
【図５】従来の脱臭フィルターの斜視図
【符号の説明】
【００４０】
１  脱臭フィルター
２  コルゲーション基材
３  混抄紙
４  吸着剤
５  接着剤
６  開口部
７  風路
【図１】
2008036191.tif 000003
【図２】
2008036191.tif 000004
【図３】
2008036191.tif 000005
【図４】
2008036191.tif 000006
【図５】
2008036191.tif 000007